"支持体ならびに該支持体上に形成された電荷発生層および電荷輸送層を有する電子写真感光体において、該電荷発生層が、電荷発生物質および下記式1で示されるアミン化合物を含有することを特徴とする電子写真感光体。式1中、R1~R10は、それぞれ独立に、水素原子、ハロゲン原子、ヒドロキシ基、カルボキシル基、アルコキシカルボニル基、アリールオキシカルボニル基、置換もしくは無置換のアシル基、置換もしくは無置換のアルキル基、置換もしくは無置換のアルコキシ基、置換もしくは無置換のアリールオキシ基、置換もしくは無置換のアミノ基、または、置換もしくは無置換の環状アミノ基を示す。ただし、R1~R10の少なくとも1つは、置換もしくは無置換のアリール基で置換されたアミノ基、置換もしくは無置換のアルキル基で置換されたアミノ基、または、置換もしくは無置換の環状アミノ基を示す。X1は、カルボニル基、または、ジカルボニル基を示す。前記R1~R10の少なくとも1つが、置換もしくは無置換のアルキル基で置換されたアミノ基である請求項1に記載の電子写真感光体。前記置換もしくは無置換のアルキル基で置換されたアミノ基における置換もしくは無置換のアルキル基が、アルコキシ基で置換されたアルキル基、アリール基で置換されたアルキル基、または、無置換のアルキル基である請求項2に記載の電子写真感光体。前記置換もしくは無置換のアルキル基で置換されたアミノ基が、ジアルキルアミノ基である請求項2に記載の電子写真感光体。前記ジアルキルアミノ基が、ジメチルアミノ基、または、ジエチルアミノ基である請求項4に記載の電子写真感光体。前記R1~R10の少なくとも1つが、置換もしくは無置換の環状アミノ基である請求項1に記載の電子写真感光体。前記置換もしくは無置換の環状アミノ基が、モルホリル基、または、ピペリジル基である請求項6に記載の電子写真感光体。前記アミン化合物が、下記式2または3で示されるアミン化合物である請求項1に記載の電子写真感光体。式2および3中、R11、R13およびR15は、それぞれ独立に、水素原子、置換もしくは無置換のアルキル基、または、置換もしくは無置換のアリール基を示す。R12、R14およびR16は、それぞれ独立に、置換もしくは無置換のアルキル基、または、置換もしくは無置換のアリール基を示す。あるいは、R11とR12、R13とR14、R15とR16が互いに結合して、置換もしくは無置換の環状アミノ基を形成してもよい。前記R11~R16が、アルコキシ基で置換されたアルキル基、アリール基で置換されたアルキル基、または、無置換のアルキル基である請求項8に記載の電子写真感光体。前記R11~R16が、メチル基、または、エチル基である請求項8に記載の電子写真感光体。前記R11とR12、R13とR14、R15とR16が互いに結合して形成される置換もしくは無置換の環状アミノ基が、モルホリル基、または、ピペリジル基である請求項8に記載の電子写真感光体。前記電荷発生物質が、フタロシアニン顔料である請求項1~11のいずれか1項に記載の電子写真感光体。前記フタロシアニン顔料が、ガリウムフタロシアニンである請求項12に記載の電子写真感光体。前記ガリウムフタロシアニンが、CuKα線のX線回折におけるブラッグ角2θの7.4°±0.3°および28.2°±0.3°に強いピークを有する結晶形のヒドロキシガリウムフタロシアニン結晶である請求項13に記載の電子写真感光体。前記電荷発生層における前記アミン化合物の含有量が、前記電荷発生物質に対して0.1質量以上20質量以下である請求項1~14のいずれか1項に記載の電子写真感光体。請求項1~15のいずれか1項に記載の電子写真感光体と、該電子写真感光体の表面を帯電するための帯電手段、該電子写真感光体の表面に形成された静電潜像をトナーで現像してトナー像を形成するための現像手段、および、該トナー像が転写材に転写された後に該電子写真感光体の表面のトナーを除去するためのクリーニング手段からなる群より選ばれる少なくとも1つの手段とを一体に支持し、電子写真装置本体に着脱自在であることを特徴とするプロセスカートリッジ。請求項1~15のいずれか1項に記載の電子写真感光体、ならびに、該電子写真感光体の表面を帯電するための帯電手段、帯電された該電子写真感光体の表面に像露光光を照射して静電潜像を形成するための像露光手段、該電子写真感光体の表面に形成された静電潜像をトナーで現像してトナー像を形成するための現像手段、および、該電子写真感光体の表面に形成されたトナー像を転写材に転写するための転写手段を有することを特徴とする電子写真装置。以上、電子写真感光体に関して、様々な改善が試みられている。しかしながら、近年のさらなる高画質化に対しては、様々な環境下においてゴースト現象による画質劣化の改善が望まれている。本発明の目的は、上記課題を解決し、常温常湿環境下だけでなく、特に厳しい条件である低温低湿環境下であっても、ゴースト現象による画像欠陥が少ない画像を出力可能な電子写真感光体、ならびに、該電子写真感光体を有するプロセスカートリッジおよび電子写真装置を提供することにある。本発明は、支持体ならびに該支持体上に形成された電荷発生層および電荷輸送層を有する電子写真感光体において、該電荷発生層が、電荷発生物質および下記式1で示されるアミン化合物を含有することを特徴とする電子写真感光体である。式1中、R1~R10は、それぞれ独立に、水素原子、ハロゲン原子、ヒドロキシ基、カルボキシル基、アルコキシカルボニル基、アリールオキシカルボニル基、置換もしくは無置換のアシル基、置換もしくは無置換のアルキル基、置換もしくは無置換のアルコキシ基、置換もしくは無置換のアリールオキシ基、置換もしくは無置換のアミノ基、または、置換もしくは無置換の環状アミノ基を示す。ただし、R1~R10の少なくとも1つは、置換もしくは無置換のアリール基で置換されたアミノ基、置換もしくは無置換のアルキル基で置換されたアミノ基、または、置換もしくは無置換の環状アミノ基を示す。X1は、カルボニル基、または、ジカルボニル基を示す。また、本発明は、上記電子写真感光体と、該電子写真感光体の表面を帯電するための帯電手段、該電子写真感光体の表面に形成された静電潜像をトナーで現像してトナー像を形成するための現像手段、および、トナー像が転写材に転写された後に該電子写真感光体の表面のトナーを除去するためのクリーニング手段からなる群より選ばれる少なくとも1つの手段とを一体に支持し、電子写真装置本体に着脱自在であることを特徴とするプロセスカートリッジである。また、本発明は、上記電子写真感光体、ならびに、該電子写真感光体の表面を帯電するための帯電手段、帯電された該電子写真感光体の表面に像露光光を照射して静電潜像を形成するための像露光手段、該電子写真感光体の表面に形成された静電潜像をトナーで現像してトナー像を形成するための現像手段、および、該電子写真感光体の表面に形成されたトナー像を転写材に転写するための転写手段を有することを特徴とする電子写真装置である。本発明によれば、常温常湿環境下だけでなく、特に厳しい条件である低温低湿環境下であっても、ゴースト現象による画像欠陥が少ない画像を出力可能な電子写真感光体、ならびに、該電子写真感光体を有するプロセスカートリッジおよび電子写真装置を提供することができる。本発明の電子写真感光体の電荷発生層に含有されるアミン化合物は、下記式1で示される構造を有する。上記式1中、R1~R10は、それぞれ独立に、水素原子、ハロゲン原子、ヒドロキシ基、カルボキシル基、アルコキシカルボニル基、アリールオキシカルボニル基、置換もしくは無置換のアシル基、置換もしくは無置換のアルキル基、置換もしくは無置換のアルコキシ基、置換もしくは無置換のアリールオキシ基、置換もしくは無置換のアミノ基、または、置換もしくは無置換の環状アミノ基を示す。ただし、R1~R10の少なくとも1つは、置換もしくは無置換のアリール基で置換されたアミノ基、置換もしくは無置換のアルキル基で置換されたアミノ基、または、置換もしくは無置換の環状アミノ基を示す。X1は、カルボニル基、または、ジカルボニル基を示す。また、上記式1中のR1~R10の少なくとも1つは、置換もしくは無置換のアルキルで置換されたアミノ基であることが好ましい。その中でも、該置換もしくは無置換のアルキルが、アルコキシ基で置換されたアルキル基、アリール基で置換されたアルキル基、または、無置換のアルキル基であることがより好ましい。さらに、上記式1中のR1~R10は、ジアルキルアミノ基であることが好ましく、その中でも、ジメチルアミノ基、または、ジエチルアミノ基であることがより好ましい。また、上記式1中のR1~R10の少なくとも1つは、置換もしくは無置換の環状アミノ基であることも好ましく、その中でも、モルホリル基、または、ピペリジル基であることがより好ましい。さらに、ゴースト現象による画像欠陥を抑制する効果の点で特に好ましいアミン化合物は、下記式2または3で示されるアミン化合物である。上記式2および3中、R11、R13およびR15は、それぞれ独立に、水素原子、置換もしくは無置換のアルキル基、または、置換もしくは無置換のアリール基を示す。R12、R14およびR16は、それぞれ独立に、置換もしくは無置換のアルキル基、または、置換もしくは無置換のアリール基を示す。あるいは、R11とR12、R13とR14、R15とR16とが互いに結合して、置換もしくは無置換の環状アミノ基を形成してもよい。また、上記式2および3中のR11~R16は、アルコキシ基で置換されたアルキル基、アリール基で置換されたアルキル基、または、無置換のアルキル基であることが好ましく、その中でも、メチル基、または、エチル基であることがより好ましい。また、上記式2および3のR11とR12、R13とR14、R15とR16は、互いに結合して、置換もしくは無置換の環状アミノ基を形成することも好ましく、その中でも、モルホリル基、または、ピペリジル基を形成することがより好ましい。また、上記式1~3における、置換もしくは無置換のアシル基、置換もしくは無置換のアルキル基、置換もしくは無置換のアルコキシ基、置換もしくは無置換のアリールオキシ基、置換もしくは無置換のアミノ基、置換もしくは無置換のアリール基、および置換もしくは無置換の環状アミノ基の各基が有してもよい置換基としては、例えば、メチル基、エチル基、プロピル基、ブチル基などのアルキル基や、メトキシ基、エトキシ基などのアルコキシ基や、ジメチルアミノ基、ジエチルアミノ基などのジアルキルアミノ基や、メトキシカルボニル基、エトキシカルボニル基などのアルコキシカルボニル基や、フェニル基、ナフチル基、ビフェニリル基などのアリール基や、フッ素原子、塩素原子、臭素原子などのハロゲン原子や、ヒドロキシ基や、ニトロ基や、シアノ基や、ハロメチル基などが挙げられる。これらの中でも、アリール基、アルコキシ基が好ましい置換基である。以下に、本発明の電子写真感光体の電荷発生層に含有されるアミン化合物の好ましい具体例例示化合物を示すが、本発明は、これらに限定されるものではない。上記例示化合物中、Meはメチル基を示し、Etはエチル基を示し、n-Prはプロピル基n-プロピル基を示す。本発明で用いられるアミン化合物は市販品として入手することもできるが、合成法の例を以下に示す。原料としてアミノベンゾフェノンを用い、アミノベンゾフェノンとハロゲン化物との置換反応でアミノ基に置換基を導入することができる。その中でも、金属触媒を用いたアミノベンゾフェノンと芳香族ハロゲン化物との反応が、アリール基置換アミン化合物の合成に有用な方法である。また、還元的アミノ化を用いた反応が、アルキル基置換アミン化合物の合成に有用な方法である。以下に、例示化合物24の具体的な合成例を示す。以下に示す部は、質量部を意味する。また、IR赤外線吸収スペクトルは、フーリエ変換赤外分光光度計商品名:FT/IR-420、日本分光株製で測定した。また、NMR核磁気共鳴スペクトルは、核磁気共鳴装置商品名:EX-400、日本電子株製で測定した。合成例例示化合物24の合成N,N-ジメチルアセトアミド50部を入れた3径フラスコに、4,4’-ジアミノベンゾフェノン5.0部、ヨードトルエン25.7部、銅粉9.0部および炭酸カリウム9.8部を添加して、20時間リフラックスをした後、熱時濾過で固形成分を除去した。減圧下で溶媒を留去し、残渣をシリカゲルカラム溶媒はトルエンにて精製し、例示化合物24を8.1部得た。以下に、測定より得られたIR吸収スペクトルおよび1H-NMRスペクトルの特徴的なピークを示す。IRcm-1,KBr:1646,1594,1508,1318,1277,11741H-NMRppm,CDCL3,40°C:δ=7.63d,4H,7.11d,8H,7.04d,8H,6.93d,4H,2.33s、12H本発明の電子写真感光体の電荷発生層に含有させる電荷発生物質としては、高い感度を有する点で、フタロシアニン顔料、アゾ顔料が好ましく、その中でも、フタロシアニン顔料がより好ましい。フタロシアニン顔料としては、無金属フタロシアニンや、金属フタロシアニンが挙げられ、これらは軸配位子や置換基を有してもよい。フタロシアニン顔料の中でも、オキシチタニウムフタロシアニン、ガリウムフタロシアニンは、ゴースト現象が生じやすい一方で、優れた感度を有するので、本発明が有効に作用し、好ましい。さらに、オキシチタニウムフタロシアニン、ガリウムフタロシアニンの中でも、CuKα線のX線回折におけるブラッグ角2θの7.4°±0.3°および28.2°±0.3°に強いピークを有する結晶形のヒドロキシガリウムフタロシアニン結晶、ブラッグ角2θ±0.2°の7.4°、16.6°、25.5°および28.3°に強いピークを有する結晶形のクロロガリウムフタロシアニン結晶、ブラッグ角2θの27.2°±0.2°に強いピークを有する結晶形のオキシチタニウムフタロシアニン結晶が好ましい。その中でも、ブラッグ角2θの7.4°±0.3°および28.2°±0.3°に強いピークを有する結晶形のヒドロキシガリウムフタロシアニン結晶が好ましい。さらにその中でも、ブラッグ角2θ±0.2°の7.3°、24.9°および28.1°に強いピークを有し、かつ28.1°に最も強いピークを有する結晶形のヒドロキシガリウムフタロシアニン結晶、ブラッグ角2θ±0.2°の7.5°、9.9°、16.3°、18.6°、25.1°および28.3°に強いピークを有する結晶形のヒドロキシガリウムフタロシアニン結晶が好ましい。本発明の電子写真感光体は、感光層として、電荷発生物質を含有する電荷発生層および電荷輸送物質を含有する電荷輸送層を有する。電荷発生層および電荷輸送層は、どちらが上層表面側であってもよいが、電荷発生層が下層支持体側であることがより好ましい。支持体は、導電性を有するもの導電性支持体であることが好ましい。具体的には、アルミニウムやステンレスなどの金属製の支持体や、表面に導電性皮膜を設けた金属、プラスチック、紙製の支持体が挙げられる。また、支持体の形状としては、例えば、円筒状、フィルム状などが挙げられる。支持体と感光層電荷輸送層、電荷発生層との間には、バリア機能や接着機能を持つ下引き層中間層を設けることもできる。下引き層は、ポリビニルアルコール、ポリエチレンオキシド、エチルセルロース、メチルセルロース、カゼイン、ポリアミド、にかわ、ゼラチンなどの樹脂を溶剤に溶解させることによって調製された下引き層用塗布液を支持体または後述の導電層上に塗布し、得られた塗膜を乾燥させることによって形成することができる。下引き層の膜厚は、0.3~5.0μmであることが好ましい。また、支持体と下引き層との間には、支持体の表面のムラや欠陥の被覆、干渉縞の抑制を目的とした導電層を設けることもできる。導電層は、カーボンブラック、金属粒子、金属酸化物粒子などの導電性粒子を結着樹脂とともに溶剤に分散させることによって調製された導電層用塗布液を支持体上に塗布し、得られた塗膜を乾燥/硬化させることによって形成することができる。導電層の膜厚は、5~40μmであることが好ましく、10~30μmであることがより好ましい。電荷発生層は、上記アミン化合物および電荷発生物質を結着樹脂とともに溶剤に分散させることによって調製された電荷発生層用塗布液を塗布し、得られた塗膜を乾燥させることによって形成することができる。電荷発生層の膜厚は、0.05~1μmであることが好ましく、0.1~0.3μmであることがより好ましい。電荷発生層における上記アミン化合物の含有量は、電荷発生層の全質量に対して0.05質量以上15質量以下であることが好ましく、0.1質量以上10質量以下であることが好ましい。また、電荷発生層における上記アミン化合物の含有量は、電荷発生物質に対して0.1質量以上20質量以下であることが好ましく、0.3質量以上10質量以下であることがより好ましい。また、電荷発生層における電荷発生物質の含有量は、電荷発生層の全質量に対して30質量以上90質量以下であることが好ましく、50質量以上80質量以下であることがより好ましい。電荷発生層に含有される上記アミン化合物は、非晶質であっても結晶質であってもよい。また、上記アミン化合物を2種類以上組み合わせて用いることもできる。電荷発生層に用いられる結着樹脂としては、例えば、ポリエステル、アクリル樹脂、フェノキシ樹脂、ポリカーボネート、ポリビニルブチラール、ポリスチレン、ポリビニルアセテート、ポリサルホン、ポリアリレート、塩化ビニリデン、アクリロニトリル共重合体、ポリビニルベンザールなどの樹脂が挙げられる。これらの中でも、ポリビニルブチラール、ポリビニルベンザールが好ましい。電荷輸送層は、電荷輸送物質および結着樹脂を溶剤に溶解させることによって調製された電荷輸送層用塗布液を塗布し、得られた塗膜を乾燥させることによって形成することができる。電荷輸送層の膜厚は、5~40μmであることが好ましく、10~25μmであることがより好ましい。電荷輸送物質の含有量は、電荷輸送層の全質量に対して20質量以上80質量以下であることが好ましく、30質量以上60質量以下であることがより好ましい。電荷輸送物質としては、例えば、トリアリールアミン化合物、ヒドラゾン化合物、スチルベン化合物、ピラゾリン化合物、オキサゾール化合物、チアゾール化合物、トリアリルメタン化合物などが挙げられる。これらの中でも、トリアリールアミン化合物が好ましい。電荷輸送層に用いられる結着樹脂としては、例えば、ポリエステル、アクリル樹脂、フェノキシ樹脂、ポリカーボネート、ポリスチレン、ポリビニルアセテート、ポリサルホン、ポリアリレート、塩化ビニリデン、アクリロニトリル共重合体などの樹脂が挙げられる。これらの中でも、ポリカーボネート、ポリアリレートが好ましい。各層用の塗布液の塗布方法としては、浸漬塗布法ディッピング法、スプレーコーティング法、スピンナーコーティング法、ビードコーティング法、ブレードコーティング法、ビームコーティング法などが挙げられる。感光層電荷発生層、電荷輸送層上には、感光層を保護することを目的として、保護層を設けてもよい。保護層は、ポリビニルブチラール、ポリエステル、ポリカーボネートポリカーボネートZや変性ポリカーボネートなど、ナイロン、ポリイミド、ポリアリレート、ポリウレタン、スチレン-ブタジエンコポリマー、スチレン-アクリル酸コポリマー、スチレン-アクリロニトリルコポリマーなどの樹脂を溶剤に溶解させることによって調製された保護層用塗布液を感光層上に塗布し、得られた塗膜を乾燥/硬化させることによって形成することができる。塗膜を硬化させる場合には、加熱、電子線、紫外線によって硬化させることができる。保護層の膜厚は、0.05~20μmであることが好ましい。また、保護層には、導電性粒子、紫外線吸収剤、フッ素原子含有樹脂粒子などの潤滑性粒子を含有させてもよい。導電性粒子としては、例えば、酸化スズ粒子などの金属酸化物粒子が挙げられる。図1は、本発明の電子写真感光体を有するプロセスカートリッジを備えた電子写真装置の概略構成の一例を示す図である。1は円筒状ドラム状の電子写真感光体であり、軸2を中心に矢印方向に所定の周速度プロセススピードをもって回転駆動される。電子写真感光体1の表面は、回転過程において、帯電手段3により、正または負の所定電位に帯電される。次いで、電子写真感光体1の表面には、像露光手段不図示から像露光光4が照射され、目的の画像情報に対応した静電潜像が形成されていく。像露光光4は、例えば、スリット露光やレーザービーム走査露光などの像露光手段から出力される、目的の画像情報の時系列電気デジタル画像信号に対応して強度変調された光である。電子写真感光体1の表面に形成された静電潜像は、現像手段5内に収容されたトナーで現像正規現像または反転現像され、電子写真感光体1の表面にはトナー像が形成される。電子写真感光体1の表面に形成されたトナー像は、転写手段6により、転写材7に転写されていく。このとき、転写手段6には、バイアス電源不図示からトナーの保有電荷とは逆極性のバイアス電圧が印加される。また、転写材7が紙である場合、転写材7は給紙部不図示から取り出されて、電子写真感光体1と転写手段6との間に電子写真感光体1の回転と同期して給送される。電子写真感光体1からトナー像が転写された転写材7は、電子写真感光体1の表面から分離されて、像定着手段8へ搬送されて、トナー像の定着処理を受けることにより、画像形成物プリント、コピーとして電子写真装置の外へプリントアウトされる。転写材7にトナー像を転写した後の電子写真感光体1の表面は、クリーニング手段9により、トナー転写残りトナーなどの付着物の除去を受けて清浄される。近年、クリーナレスシステムも開発され、転写残りトナーを直接、現像器などで除去することもできる。さらに、電子写真感光体1の表面は、前露光手段不図示からの前露光光10により除電処理された後、繰り返し画像形成に使用される。なお、帯電手段3が帯電ローラーなどを用いた接触帯電手段である場合は、前露光手段は必ずしも必要ではない。本発明においては、上述の電子写真感光体1、帯電手段3、現像手段5およびクリーニング手段9などの構成要素のうち、複数の構成要素を容器に納めて一体に支持してプロセスカートリッジを形成し、このプロセスカートリッジを電子写真装置本体に対して着脱自在に構成することができる。例えば、帯電手段3、現像手段5およびクリーニング手段9から選択される少なくとも1つを電子写真感光体1とともに一体に支持してカートリッジ化して、電子写真装置本体のレールなどの案内手段12を用いて電子写真装置本体に着脱自在なプロセスカートリッジ11とすることができる。像露光光4は、電子写真装置が複写機やプリンターである場合には、原稿からの反射光や透過光であってもよい。または、センサーで原稿を読み取り、信号化し、この信号に従って行われるレーザービームの走査、LEDアレイの駆動もしくは液晶シャッターアレイの駆動などにより放射される光であってもよい。本発明の電子写真感光体1は、レーザービームプリンター、CRTプリンター、LEDプリンター、FAX、液晶プリンターおよびレーザー製版などの電子写真応用分野にも幅広く適用することができる。以下に、具体的な実施例を挙げて本発明をさらに詳細に説明する。ただし、本発明は、これらに限定されるものではない。なお、実施例および比較例の膜厚は、渦電流式膜厚計Fischerscope、フィッシャーインスツルメント社製または単位面積当たりの質量から比重換算で求めた。実施例110質量の酸化アンチモンを含有する酸化スズで被覆されている酸化チタン粒子50部、レゾール型フェノール樹脂25部、メチルセロソルブ20部、メタノール5部およびシリコーンオイルポリジメチルシロキサンポリオキシアルキレン共重合体、平均分子量30000.002部を、直径1mmのガラスビーズを用いたサンドミルに入れ、2時間分散処理することによって、導電層用塗布液を調製した。この導電層用塗布液を、支持体としてのアルミニウムシリンダー直径30mm×長さ260.5mm上に浸漬塗布し、得られた塗膜を30分間140°Cで乾燥させることによって、膜厚が20μmの導電層を形成した。次に、6-66-610-12四元系ポリアミド共重合体5部をメタノール70部/ブタノール25部の混合溶剤に溶解させることによって、下引き層用塗布液を調製した。この下引き層用塗布液を導電層上に浸漬塗布し、得られた塗膜を乾燥させることによって、膜厚が1μmの下引き層を形成した。次に、CuKα線のX線回折におけるブラッグ角2θ±0.2°の7.5°、9.9°、16.3°、18.6°、25.1°および28.3°に強いピークを有する結晶形のヒドロキシガリウムフタロシアニン結晶電荷発生物質10部、例示化合物1製品コード:159400050、アクロスオルガニクス株製0.2部、および、ポリビニルブチラール商品名:エスレックBX-1、積水化学工業株製5部、および、シクロヘキサノン250部を、直径1mmのガラスビーズを用いたサンドミルに入れ、1時間分散処理し、これに酢酸エチル250部を加えて希釈することによって、電荷発生層用塗布液を調製した。この電荷発生層用塗布液を下引き層上に浸漬塗布し、得られた塗膜を10分間100°Cで乾燥させることによって、膜厚が0.16μmの電荷発生層を形成した。次に、下記式4で示される化合物電荷輸送物質10部、および、ポリカーボネート商品名:ユーピロンZ-200、三菱ガス化学株製10部を、モノクロロベンゼン70部に溶解させることによって、電荷輸送層用塗布液を調製した。この電荷輸送層用塗布液を電荷発生層上に浸漬塗布し、得られた塗膜を1時間110°Cで乾燥させることによって、膜厚が25μmの電荷輸送層を形成した。このようにして、円筒状ドラム状の実施例1の電子写真感光体を作製した。実施例2実施例1において、電荷発生層用塗布液を調製する際の例示化合物1の使用量を0.2部から0.1部に変更した以外は、実施例1と同様にして実施例2の電子写真感光体を作製した。実施例3実施例1において、電荷発生層用塗布液を調製する際の例示化合物1の使用量を0.2部から1.0部に変更した以外は、実施例1と同様にして実施例3の電子写真感光体を作製した。実施例4実施例1において、電荷発生層用塗布液を調製する際に使用した例示化合物10.2部を例示化合物2製品コード:B1275、東京化成工業株製0.2部に変更した以外は、実施例1と同様にして実施例4の電子写真感光体を作製した。実施例5実施例4において、電荷発生層用塗布液を調製する際の例示化合物2の使用量を0.2部から0.1部に変更した以外は、実施例4と同様にして実施例5の電子写真感光体を作製した。実施例6実施例4において、電荷発生層用塗布液を調製する際の例示化合物2の使用量を0.2部から0.03部に変更した以外は、実施例4と同様にして実施例6の電子写真感光体を作製した。実施例7実施例1において、電荷発生層用塗布液を調製する際に使用した例示化合物10.2部を例示化合物3製品コード:B1212、東京化成工業株製0.2部に変更した以外は、実施例1と同様にして実施例7の電子写真感光体を作製した。実施例8実施例1において、電荷発生層用塗布液を調製する際に使用した例示化合物10.2部を例示化合物4製品コード:B1433、東京化成工業株製0.2部に変更した以外は、実施例1と同様にして実施例8の電子写真感光体を作製した。実施例9実施例1において、電荷発生層用塗布液を調製する際に使用した例示化合物10.2部を例示化合物5製品コード:D2561、東京化成工業株製0.2部に変更した以外は、実施例1と同様にして実施例9の電子写真感光体を作製した。実施例10実施例1において、電荷発生層用塗布液を調製する際に使用した例示化合物10.2部を上記合成例で得られた例示化合物240.2部に変更した以外は、実施例1と同様にして実施例10の電子写真感光体を作製した。実施例11実施例1と同様にして支持体上に導電層、下引き層および電荷発生層を形成した。次に、下記式5で示される化合物電荷輸送物質10部、および、ポリカーボネート商品名:ユーピロンZ-400、三菱ガス化学株製10部を、モノクロロベンゼン100部に溶解させることによって、電荷輸送層用塗布液を調製した。この電荷輸送層用塗布液を電荷発生層上に浸漬塗布し、得られた塗膜を30分間150°Cで乾燥させることによって、膜厚が15μmの電荷輸送層を形成した。このようにして、実施例11の電子写真感光体を作製した。実施例12実施例1において、電荷発生層用塗布液を調製する際に使用したCuKα線のX線回折におけるブラッグ角2θ±0.2°の7.5°、9.9°、16.3°、18.6°、25.1°および28.3°に強いピークを有する結晶形のヒドロキシガリウムフタロシアニン結晶10部を、ブラッグ角2θ±0.2°の9.0°、14.2°、23.9°および27.1°に強いピークを有する結晶形のオキシチタニウムフタロシアニン結晶10部に変更した以外は、実施例1と同様にして実施例12の電子写真感光体を作製した。比較例1実施例1において、電荷発生層用塗布液を調製する際に使用した例示化合物10.2部を使用しなかった以外は、実施例1と同様にして比較例1の電子写真感光体を作製した。比較例2実施例12において、電荷発生層用塗布液を調製する際に使用した例示化合物10.2部を使用しなかった以外は、実施例12と同様にして比較例2の電子写真感光体を作製した。比較例3実施例12において、電荷発生層用塗布液を調製する際に使用した例示化合物10.2部を下記式6で示されるビスアゾ顔料3部に変更した以外は、実施例12と同様にして比較例3の電子写真感光体を作製した。比較例4実施例1において、電荷発生層用塗布液を調製する際に使用した例示化合物10.2部を2,4-ジヒドロキシベンゾフェノン製品コード:126217、シグマアルドリッチ社製0.2部に変更した以外は、実施例1と同様にして比較例4の電子写真感光体を作製した。比較例5実施例1において、電荷発生層用塗布液を調製する際に使用した例示化合物10.2部を4,4’-ジアミノベンゾフェノン製品コード:378259、シグマアルドリッチ社製0.2部に変更した以外は、実施例1と同様にして比較例5の電子写真感光体を作製した。比較例6実施例1において、電荷発生層用塗布液を調製する際に使用した例示化合物10.2部を3,3’-ジニトロベンゾフェノン製品コード:D1688、東京化成工業株製0.2部に変更した以外は、実施例1と同様にして比較例6の電子写真感光体を作製した。比較例7実施例1において、電荷発生層用塗布液を調製する際に使用した例示化合物10.2部をビス[4-ジメチルアミノフェニル]メタン製品コード:B0483、東京化成工業株製0.2部に変更した以外は、実施例1と同様にして比較例7の電子写真感光体を作製した。比較例8実施例1において、電荷発生層用塗布液を調製する際に使用した例示化合物10.2部をベンゾフェノン製品コード:B0083、東京化成工業株製0.2部に変更した以外は、実施例1と同様にして比較例8の電子写真感光体を作製した。実施例1~12および比較例1~8の評価実施例1~12および比較例1~8の電子写真感光体について、明部電位測定およびゴースト画像評価を行った。評価用の電子写真装置としては、反転現像方式のレーザービームプリンター商品名レーザージェット4000、ヒューレットパッカード社製を使用した。まず、23°C/55RHの常温常湿環境下で、初期の明部電位測定およびゴースト画像評価を行った。その後、同環境下で1000枚の通紙耐久試験を行い、耐久試験直後および耐久試験15時間後での明部電位測定およびゴースト画像評価を行った。常温常湿環境下における評価結果を表1に示す。次に、電子写真感光体を評価用の電子写真装置とともに15°C/10RHの低温低湿環境下で3日間放置した後、初期の明部電位測定およびゴースト画像評価を行った。そして、同環境下で1000枚の通紙耐久試験を行い、耐久試験直後および耐久試験15時間後での明部電位測定およびゴースト画像評価を行った。低温低湿環境下における評価結果を表2に示す。なお、通紙耐久試験は、1分間に4枚プリントできる間欠モードで、0.5mm幅のラインを縦10mmおきに印字する条件で行った。また、ゴースト画像評価の方法は、以下のようにした。5mm角の黒四角パターンを円筒状の電子写真感光体1周の任意数だけ印字し、その後、全面ハーフトーン画像1ドット1スペースのドット密度の画像および全面白画像を印字した。ゴースト画像評価のサンプリングは、評価用の電子写真装置の現像ボリュームのF5濃度の中心値モードおよびF9濃度薄いモードゴーストがより見えやすいモードで各々実施した。評価は目視で行い、ゴーストの程度で下記のようにランクゴーストランク付けした。ランク1:いずれのモードでもゴーストは見えない。ランク2:一方のモードでゴーストがうっすら見える。ランク3:いずれのモードでもゴーストがうっすら見える。ランク4:いずれのモードでもゴーストが見える。ランク5:いずれのモードでもゴーストがはっきり見える。なお、ランク3、4、5は、本発明の効果が十分に得られていないと判断した。"